(57)【要約】【課題】温度変化による寸法変化が小さい木材砕片−合成樹脂複合材製の化粧材基材、及びこの化粧材基材を用いた化粧材、及びこの化粧材を用いた床材を提供する。【解決手段】合成樹脂に木質系砕片を混入した複数枚の木質系砕片−合成樹脂複合材シート（１ａ）（１ｂ）を、この複合材シート（１ａ）と（１ｂ）の生産方向が互いに直交するように積層一体化することにより形成した熱寸法安定性に優れた化粧材基材、およびこの化粧材基材を用いた化粧材、及びこの化粧材を用いた床材である。【選択図】  図１
2004181881.tif 000002
【特許請求の範囲】
【請求項１】
合成樹脂に木質系砕片を混入してなる複数枚の木質系砕片−合成樹脂複合材シートを、該複合材シートの生産方向が互いに直交するように積層一体化してなることを特徴とする化粧材基材。
【請求項２】
木質系砕片−合成樹脂複合材シートの厚さが、０．３ｍｍ〜５ｍｍであることを特徴とする請求項１に記載の化粧材基材。
【請求項３】
木質系砕片−合成樹脂複合材シートに無機質充填材が混入されてなることを特徴とする請求項１又は２に記載の化粧材基材。
【請求項４】
木質系砕片−合成樹脂複合材シートに、カルボン酸変性ポリオレフィンが混入されてなることを特徴とする請求項１乃至３に記載の化粧材基材。
【請求項５】
請求項１乃至４に記載の化粧材基材の表面側に、化粧単板、化粧紙、化粧樹脂シート等からなる化粧層を設けてなることを特徴とする化粧材。
【請求項６】
化粧材基材の裏面側に基板が接着されてなることを特徴とする請求項５に記載の化粧材。
【請求項７】
請求項５に記載の化粧材の裏面側に、緩衝材が貼着されてなることを特徴とする床板。
【請求項８】
請求項６に記載の基板の裏面側に、緩衝材が貼着されてなることを特徴とする床板。
【請求項９】
化粧材に、裏面側に開口する多数の溝が形成されてなることを特徴とする請求項７に記載の床材。
【請求項１０】
基板に裏面側に開口する多数の溝が形成されてなることを特徴とする請求項８に記載の床材。
【請求項１１】
請求項５に記載の化粧材基材の内部、又は請求項６に記載の基板の内部に、電気式又は温水式の暖房装置が組み込まれてなることを特徴とする床材。
【発明の詳細な説明】
【０００１】
【発明の属する技術分野】
本発明は、建築物の床材、壁材、造作材等の内装用化粧材基材として、及びこの化粧材基材の表面に装飾を施した化粧材として用いるに好適であり、或いはこの化粧材を加工した床材として用いるに好適な、化粧材基材、及びこの化粧材基材を用いた化粧材、及びこの化粧材を用いた床材に関する。
【０００２】
【従来の技術】
従来から、合板、ＭＤＦ、パーティクルボード、集成材等の木質基材の表面に、化粧単板、化粧樹脂シート等を貼着し、更に要すればその表面に塗装を施した化粧材は良く知られており、住宅など建築物の床材、壁材、天井材や、ドア等開口部面材、階段部材、幅木等造作材などの内装用化粧材として用いられている。
【０００３】
一方、このような内装用化粧材の木質基材として汎用されている合板は、耐水・耐湿性、耐寸法安定性に優れている反面、熱帯産広葉樹の伐採制限などから、表面が平滑で良質のものが得られ難くなってきている。また、木質加工工場の廃材、木質建築廃材等の木質廃材は、廃棄や焼却処理をするよりもリサイクルすることが望まれており、その一部は、ＭＤＦやパーティクルボード等の建築用資材として再利用されているが、これらは合板に較べると耐水性や耐寸法安定性が劣り、その用途も制限されるという問題があった。
【０００４】
また、近年上記木質廃材だけでなく、プラスチック廃材のリサイクルも望まれており、このような木質廃材とプラスチック廃材とを複合させた木粉−樹脂複合材が検討されている。このような木粉−樹脂複合材は、例えば下記特許文献１等に記載されており、押し出し成型法やカレンダーロール成型法のような連続成型装置により生産される。
【０００５】
【特許文献１】
特開２０００−１３６５７９
【０００６】
【発明が解決しようとする課題】
しかしながら、鋭意検討した結果、このような複合材は、耐水性、強度等に優れている反面、上記押し出し成型等の成型法により連続生産されると、生産方向（押し出し成型の場合、押し出し方向）に直交する方向の熱寸法変化率が、生産方向の熱寸法変化率よりも顕著に大きくなるという知見を得、このため、日照変化や暖冷房などの強い温度変化を受けると、化粧層が損傷したり、化粧材同士の接合部に膨れが生じる等の不具合が発生し易くなるという問題があった。
【０００７】
本発明は、かかる従来の欠点に鑑みなされたもので、熱寸法変化率が抑制され均質化された化粧材基材、及びこの化粧材基材を用いた化粧材、及びこの化粧材を用いて形成される床材を提供することを目的とする。
【０００８】
【課題を解決するための手段】
上記の目的を達成するために、請求項１の発明に係る化粧材基材は、合成樹脂に木質系砕片を混入した複数枚の木質系砕片−合成樹脂複合材シートを、その生産方向が互いに直交するように積層一体化した構成とした。これによれば、上記化粧材基材の熱寸法変化率は、複合材シート単体の場合と較べて生産方向と直交する方向の値が小さく、熱寸法変化率の良い化粧材基材を得ることができる。
【０００９】
請求項２の発明に係る化粧材基材は、木質系砕片−合成樹脂複合材シートの厚さを０．３ｍｍ〜５ｍｍの薄シートとする構成とした。これによれば、薄物から厚物まで幅広い化粧材基材を、上記薄シートを組み合わせて形成することができるとともに、積層枚数を増やすことにより熱寸法変化率が一層抑制され均質化された化粧材基材を得ることができる。
【００１０】
請求項３の発明に係る化粧材基材は、木質系砕片−合成樹脂複合材シートに無機質充填材を混入した構成とした。これによれば、無機質充填材の充填効果により、熱寸法変化率が一層低減された化粧材基材を得ることができる。
【００１１】
請求項４の発明に係る化粧材基材は、請求項１の発明において、木質系砕片−合成樹脂複合材シートに、カルボン酸変性ポリオレフィンが混入された構成とした。これによれば、複合材シート中に木質系砕片を一層多く且つ均一に混入することができるので、熱寸法変化率の一層の向上と、均質性や質感の良い化粧材基材を得ることができる。
【００１２】
請求項５の発明に係る化粧材は、請求項１乃至４に記載の化粧材基材の表面に、化粧単板、化粧紙、化粧樹脂シート等からなる化粧層を設けた構成とした。これによれば、熱変化によっても化粧層に損傷を受け難い化粧材を得ることができる。
【００１３】
請求項６の発明に係る化粧材は、請求項５に記載の化粧材の裏面側に基板が接着されてなる構成とした。これによれば、基板表面に平滑性を損なうような少々の欠点が存在しても、その欠点が化粧層に現出するのを化粧材によってカバーすることができ、基板の適用幅の広い化粧材を得ることができる。
【００１４】
請求項７或いは請求項８の発明に係る床材は、請求項５に記載の化粧材の裏面側、或いは請求項６に記載の基材の裏面側に緩衝材を貼着した構成とした。このことにより、下地への馴染み性や防音性の向上した床材を得ることができる。
【００１５】
また、請求項９或いは請求項１０の発明に係る床材は、請求項７に記載の化粧材の裏面側、或いは請求項８に記載の基材の裏面側に、裏面側に開口する凹溝を設けた構成とした。このことにより、下地への馴染み性や防音性が一層向上した床材を得ることができる。
【００１６】
請求項１１の発明に係る床材は、請求項５に記載の化粧材基材の内部、或いは請求項６に記載の基材の内部に、電気式、又は温水式の暖房装置を組みこんだ構成にした。このことにより、昇温時にあっても熱寸法変化率が小さく、前記不具合の発生が少ない暖房用の床板を得ることができる。
【００１７】
【発明の実施の形態】
図１は、本発明の実施形態に係る化粧材基材（Ａ）の説明図である。この化粧材基材（Ａ）は、木質系砕片と合成樹脂との混合組成物を押し出し成型装置に供給し、押し出し成型することにより形成された厚さ２ｍｍの３枚の木質系砕片−合成樹脂複合材シートを、隣接する互いの複合材シートの生産方向が直交するように積層接着して形成されている。
【００１８】
即ち、図１より、生産方向（押し出し方向）が長手方向の木質系砕片−合成樹脂複合材シート（１ａ）と生産方向（押し出し方向）が短手方向の木質系砕片−合成樹脂複合材シート（１ｂ）とを、上記複合材シート（１ａ）が表裏層を構成し、上記複合材シート（１ｂ）が芯層を構成し、上記複合材シート（１ａ）の生産方向と上記複合材シート（１ｂ）の生産方向とが互いに直交する向きとなるように積層接着して形成されている。
【００１９】
木質系砕片としては、木材の他、建築木質廃材、工場木質廃材などのリサイクル木質廃材を、粉粒状や繊維状に細かく破砕処理したものを用いることができる。また、合成樹脂としては、特に限定されるものではないが、例えばポリエチレン、ポリプロピレンなどのポリオレフィン樹脂、塩化ビニル樹脂、ＡＢＳ樹脂などの熱可塑性樹脂を用いるのが好適である。このような合成樹脂は、化粧材基材の使用目的に応じて軟質のものや硬質のものを選択して使用することができる。
【００２０】
木質系砕片の合成樹脂への混入割合は、木質系砕片と合成樹脂の合計重量に対し、木質系砕片が１５重量％から８５重量％程度である。木質系砕片の混入割合が１５重量％未満となると、プラスチック感が強くなって複合材シートの加工性や風合いが低下し、また熱寸法変化率の改善効果も乏しくなり、８５重量％を超えると、脆くなるなど強度的性質が低下したり、均一な成型物を製造し難くなるなどの不具合が生じることがある。
【００２１】
上記３層に積層した複合材シート（１ａ）（１ｂ）（１ａ）の接着は、接着剤を用いて行なうことができる。使用する接着剤は、熱可塑性のものを用いることもできるが、エポキシ樹脂、ビニルウレタン樹脂のように熱硬化性樹脂の方が化粧材基材の熱寸法変化を押さえる効果が期待できるので好ましい。この他に上記３層に積層した複合材シート（１ａ）（１ｂ）（１ａ）を加熱融着により積層接着することもできる。
【００２２】
このようにして形成された化粧材基材（Ａ）は、上記のように３枚の複合材シート（１ａ）（１ｂ）（１ａ）が互いに直交するように積層接着して形成されているので、複合材シート（１）の押し出し成型装置による生産方向（押し出し方向）の熱寸法変化がそれと直交する方向の熱寸法変化に較べて大きくなるという不具合が軽減され、熱寸法安定性が改善されたものとなる。
【００２３】
上記実施形態に係る化粧材基材（Ａ）を構成する複合材シートの厚さは２ｍｍ厚さに限らず、０．３ｍｍ〜５ｍｍ程度のものを用いるのが良い。０．３ｍｍ未満となると複合材シートの安定成型が難かしくなったり破損し易くなったりする。また５ｍｍを超えると適用する化粧材基材が特殊な厚物に限られるとともに積層枚数も少なくなり、熱寸法変化率が十分改善できないことがある。
【００２４】
複合材シートの積層枚数は、３枚に限らず２枚以上であれば良いが、３枚以上とすることにより熱寸法変化率を一層向上させることができる。また異なる厚さのもの複数枚を組み合わせて用いるようにすることもできる。
【００２５】
また、複合材シートには、無機質充填材を混入しておくこともできる。このような無機質充填材として、クレー、炭酸カルシウム、タルク、酸化チタン、白土、シリカ、水酸化アルミニウム、硫酸バリウムなどを挙げることができる。そして、これらの無機質充填材の１種乃至複数種を選択して、木質系砕片、合成樹脂、或いは両者の混合物に混入しておくことができる。
【００２６】
無機質充填材の混入は、増量的効果の他に、複合材シートの密度を高めて硬質化したり、熱寸法変化率を小さくしたりするのに役立つものであり、合成樹脂１００重量部に対し１００重量部以下程度の割合で混入するのが良い。１００重量部を超えて混入する場合、複合材シートが脆く、破損し易くなることがあり好ましくない。
【００２７】
また、複合材シートには、マレイン酸変性ポリオレフィン等のカルボン酸変性ポリオレフィンを混入しておくこともできる。このような変性ポリオレフィンの混入によって、成型時における木質系砕片と合成樹脂との均一混合性を高め、木質系砕片の合成樹脂への混入率を上げることができ、均質性と木質砕片の混入割合の高い複合シートを形成することができる。尚、このようなマレイン酸変性ポリオレフィン等の変性ポリオレフィンは、変性ポリオレフィンの形成に必要な原料を予め混入しておき、混合成型中にそれらを反応させて形成するようにしても良い。
【００２８】
図２は、本発明の実施形態である化粧材（Ｂ）を示す。この化粧材（Ｂ）は、前記化粧材基材（Ａ）と、この化粧材基材（Ａ）の表面に設けられた、塗装仕上げの化粧突板からなる化粧層（２）とで構成されている。化粧層（２）としては、この他に樹脂含浸化粧突板、印刷化粧紙、樹脂含浸印刷化粧紙、樹脂製印刷シート等を用いることもできる。
【００２９】
このような化粧材（Ｂ）は、化粧材基材（Ａ）の熱寸法変化率が軽減されているので、熱環境の変化によって化粧層（２）に亀裂、割れ、膨れ等の損傷が生じるのを防止でき、耐久性に優れている。また、化粧材（Ｂ）同士を接合して施工した場合に、その接合部に熱膨張や熱収縮によって膨れや目隙が生じるのを防止することができる。
【００３０】
図３は、本発明の実施形態である床材（Ｃ）を示す。この床材（Ｃ）は、前記化粧材（Ｂ）の裏面側に、裏面側に開口する多数の裏溝（３）が幅方向（短手方向）に設けられているとともに、緩衝材（４）が貼着されて形成されている。このため、前記化粧材（Ｂ）に較べて柔軟性が付与され、床下地への馴染み性が向上しているとともに、裏溝（３）と緩衝材（４）の働きによって防音効果を有するものとなる。
【００３１】
緩衝材（４）としては、例えば不織布、ポリウレタン発泡シート等樹脂発泡シート、無機質充填材が混入された高密度樹脂シート等を用いることができる。
【００３２】
尚、上記床材（Ｃ）の変形例として、裏溝（３）がなく緩衝材（４）だけが貼着された床材や、緩衝材（４）がなく裏溝（３）だけが設けられた床材を挙げることができる。
【００３３】
図４は、本発明の他の実施形態である床材（Ｄ）を示す。この床材（Ｄ）は、木質基板（５）の表面に、前記化粧材（Ｂ）が貼着されている。そして、その裏面側には、裏面側に開口する裏溝（３）が設けられ、更に緩衝材（４）が貼着されて形成されている。
【００３４】
木質基板（５）としては、合板、木質繊維板、パーティクルボード、集成材、或いはこれらの複合材を用いることができる。特に、床材（Ｄ）は、化粧層（２）との間に化粧材基材（Ａ）が介在しているので、基板（５）の欠点が化粧層（２）に現出するのを阻止することができる。このため、これら木質基板（５）として、表面に多少の傷や節などの欠点部が存在し平滑性に劣るもの、例えば上記のような欠点部の多い針葉樹合板や針葉樹単板等を用いることができる。
【００３５】
図５は、本発明の他の実施形態である暖房用の床材（Ｅ）を示す。この床材（Ｅ）は、基板（５）の表面に温水パイプを収容する温水パイプ収容溝（６）が蛇行状に設けられており、この上にアルミシートからなる均熱板（７）を介して、前記図２に示した化粧材（Ｂ）が接着一体化されて、温水式暖房用の床材に構成されている。尚、ここにおいて、床材（Ｅ）の表面は、温水パイプを通す温水パイプ収容溝（６）に替えて、電気式のヒーター線を収容するヒーター線収容溝を設けた電気式暖房用の床材に構成することもできる。
【００３６】
図６は、本発明の他の実施形態である暖房用の床材（Ｆ）を示す。この床材（Ｆ）は、前記図２に示した化粧材（Ｂ）の裏面に温水パイプを収容する温水パイプ収容溝（６）が蛇行状に設けられて構成されている。ここにおいて、化粧材（Ｂ）の裏面に温水パイプ収容溝（６）を設けるのに替えて、化粧材（Ｂ）の化粧材基材（Ａ）の表面に電気式のヒーター線を収容するヒーター線収容溝を設けた電気式暖房用の床材に構成することもできる。
【００３７】
上記床材（Ｅ）および床材（Ｆ）は、いずれも暖房時に昇温するが、化粧材基材（Ａ）の部分の熱寸法変化率が小さくなっているため、表面の化粧層（２）に割れや亀裂などの不具合が生じない、耐久性の良い暖房用の床材を形成することができる。
【００３８】
【実施例１】
ポリプロピレン樹脂１００重量部、炭酸カルシウム２５重量部、木粉（ヒノキ材の気乾鋸屑木粉）５０重量部を混練装置に投入して加熱混練し、次いで押し出し成型することにより、２ｍｍ厚さの板状の木質砕片−合成樹脂複合材を作製した。次いでこの複合材の表裏面を８０メッシュ研磨材を装着した木工用サンダーで軽くサンディングしたのち、その２枚を生産方向（押し出し方向）が長手方向となるように表裏層に配するとともに、他の１枚を生産方向（押し出し方向）が直交方向となるように芯層に配し、水性ビニルウレタン樹脂接着剤（塗布量１５０ｇ／ｍ２）にて、７Ｋｇ／ｃｍ２の圧力で冷圧して接着一体化し、実施例１に係る化粧材基材を得た。
【００３９】
次いで得られた化粧材基材の表面に、エチレン酢酸ビニル樹脂接着剤を８０ｇ／ｍ２塗布し、指触乾燥した後１００μ厚のポリオレフィン樹脂化粧シートを５ｋｇ／ｃｍ２の圧力で冷圧し、更にその表面にＵＶ塗料を塗布してＵＶ塗装を行い化粧材（イ）を得た。次いで、得られた化粧材（イ）の３０℃から８０℃までの熱寸法変化を、生産方向とそれと直交する幅方向とについて測定し、次式に従って熱寸法変化率（％）を算出した。その結果を表１に示す。
【００４０】
【式】
2004181881.tif 000003
【００４１】
【実施例２】
ポリプロピレン樹脂１００重量部、炭酸カルシウム２５重量部、木質繊維粉（ＭＤＦ廃材を１５０メッシュ以下に粉砕したもの）７０重量部、マレイン酸変性低分子ポリプロピレン３重量部を、実施例１と同様にして加熱混練し、押し出し成型することにより、３ｍｍ厚さと１．５ｍｍ厚さの板状の木質砕片−合成樹脂複合材を作製し、実施例１と同様にしてサンディングした。次いでこの複合材を上から順に１．５ｍｍ厚さ、３ｍｍ厚さ、１．５ｍｍ厚さの順で且つ表裏層の１．５ｍｍ厚さの複合材は生産方向（押し出し方向）が同じとなるように配し、３ｍｍ厚さの複合材は生産方向（押し出し方向）が上記表裏層の複合材の生産方向と直交する方向となるように芯層に配して、エポキシ樹脂接着剤（塗布量１５０ｇ／ｍ２）を用いて７Ｋｇ／ｃｍ２の圧力で冷圧することにより、実施例２に係る化粧材基材を得た。
【００４２】
次いで、この化粧材基材の表面に水性の尿素−ＳＢＲ系接着剤を１００ｇ／ｍ２塗布し、０．２５ｍｍ厚さの湿潤スライス単板を６ｋｇ／ｃｍ２、１２０℃で１分間熱圧し、更にその表面にＵＶ塗料を塗布してＵＶ塗装を行い実施例２に係る化粧材（ロ）を得た。次いで、得られた化粧材（ロ）の熱寸法変化率を実施例１と同様にして測定し算出した。その結果を表１に示す。
【００４３】
【実施例３】
実施例２で得た１．５ｍｍ厚さの木質砕片−合成樹脂複合材を、上から順に生産方向、生産方向と直交する方向、生産方向、生産方向と直交する方向に積層し、実施例２と同様にして接着し、実施例３に係る化粧材基材を得た。次いでこの化粧材基材の表面に、実施例２と同様にしてスライス単板を接着しＵＶ塗装を施して実施例３に係る化粧材（ハ）を得た。次いで得られた化粧材（ハ）の熱寸法変化率を実施例１と同様にして測定し算出した。その結果を表１に示す。
【００４４】
【比較例１】
実施例１〜３で用いたポリプロピレン樹脂のみを混練装置に投入して加熱混練し、次いで押し出し成型することにより、６ｍｍ厚さの板状の比較例１にかかるポリプロピレン樹脂板（ニ）を得た。次いで得られたポリプロピレン樹脂板（ニ）の熱寸法変化率を実施例１と同様にして測定し算出した。その結果を表１に示す。
【００４５】
【比較例２】
実施例１〜３で用いたポリプロピレン樹脂１００重量部に炭酸カルシウム２５重量部を混合した組成物を実施例１と同様に混練装置に投入して加熱混練し、次いで押し出し成型することにより、６ｍｍ厚さの板状の比較例２に係るポリプロピレン樹脂板（ホ）を得た。次いで得られたポリプロピレン樹脂板（ホ）の熱寸法変化率を実施例１と同様にして測定し算出した。その結果を表１に示す。
【００４６】
【比較例３】
比較例２の組成物を比較例２と同様にして押し出し成型して、２ｍｍ厚さの無機質充填材混入ポリプロピレン樹脂板を得た。次いでこの樹脂板３枚を実施例１に記載したと同様に芯層のポリプロピレン樹脂板の生産方向（押し出し方向）が表裏層のポリプロピレン樹脂板の生産方向（押し出し方向）と直交するように積層接着して比較例３に係るポリプロピレン樹脂板（ヘ）を得た。次いで得られたポリプロピレン樹脂板（ヘ）の熱寸法変化率を実施例１と同様にして測定し算出した。その結果を表１に示す。
【００４７】
【比較例４】
比較例２の組成物を比較例２と同様にして押し出し成型して、１．５ｍｍ厚さと３ｍｍ厚さの無機質充填材混入ポリプロピレン樹脂板を得た。次いでこの樹脂板を実施例２と同様にして、上から順に１．５ｍｍ厚さ、３ｍｍ厚さ、１．５ｍｍ厚さの順で且つ表裏層の１．５ｍｍ厚さの樹脂板と芯層の３ｍｍ厚さの樹脂板との生産方向が直交するように配し、実施例２と同様にしてこれら３枚の樹脂板を積層接着し、比較例４に係るポリプロピレン樹脂板（ト）を得た。次いで得られたポリプロピレン樹脂板（ト）の熱寸法変化率を実施例１と同様にして測定し算出した。その結果を表１に示す。
【００４８】
【比較例５】
実施例１に記載の組成物を実施例１と同様にして押し出し成型し、６ｍｍ厚さの板状の木質砕片−合成樹脂複合材を作製した。この複合材の表面に実施例１と同様にして実施例１と同様の１００μ厚のポリオレフィン樹脂化粧シートを貼着し、比較例５に係る化粧材（チ）を得た。次いで得られた化粧材（チ）の熱寸法変化率を実施例１と同様にして測定し算出した。その結果を表１に示す。
【００４９】
【比較例６】
実施例１に記載の組成物を実施例１と同様にして押し出し成型し、実施例１と同様に２ｍｍ厚さの板状の木質砕片−合成樹脂複合材を作製した。次いでこの複合材３枚を、生産方向（押し出し方向）が同一方向となるように積層し、実施例１と同様に接着して実施例１に係る化粧材基材を得た。次いでこの化粧材基材の表面に実施例１と同様にして実施例１と同様の１００μ厚のポリオレフィン樹脂化粧シートを貼着し、比較例６に係る化粧材（リ）を得た。次いで得られた化粧材（リ）の熱寸法変化率を実施例１と同様にして測定し算出した。その結果を表１に示す。
【００５０】
【比較例７】
実施例２に記載の組成物を実施例２と同様にして押し出し成型し、６ｍｍ厚さの板状の木質砕片−合成樹脂複合材を作製した。この複合材の表面に実施例２と同様にして実施例２と同様の化粧突板を貼着し、比較例７に係る化粧材（ヌ）を得た。次いで得られた化粧材（ヌ）の熱寸法変化率を実施例１と同様にして測定し算出した。その結果を表１に示す。
【００５１】
【表１】
2004181881.tif 000004
【００５２】
表１より、複合材の組成物に木質砕片を入れること、複合材の複数枚を生産方向が互いに直交するように積層接着することの２条件が相乗的効果を生じ、複合材の生産方向に直交する方向（幅方向）の熱寸法変化率が小さくなっていることが判る。
【００５３】
【発明の効果】
以上説明した如く、請求項１の発明に係る化粧材基材によると、合成樹脂に木質系砕片を混入した複数枚の木質系砕片−合成樹脂複合材シートを、該複合材シートの生産方向が互いに直交するように積層一体化しているので、生産方向と直交する方向の熱寸法変化率が小さく抑制された化粧材基材を得ることができ、化粧材や化粧板の基板として用いた場合における熱膨張・収縮に伴う化粧層や、継ぎ目部等に発生し易い欠点や不具合の発生を防止することができる。
【００５４】
請求項２の発明に係る化粧材基材によると、木質系砕片−合成樹脂複合材シートの厚さが０．３ｍｍ〜５ｍｍの薄シートを用いる構成としたので、薄物から厚物まで幅広い化粧材基材を形成できるとともに、積層枚数を増やすことができるので、熱寸法変化率が一層抑制均質化された化粧材基材を得ることができる。
【００５５】
請求項３の発明に係る化粧材基材によると、木質系砕片−合成樹脂複合材シートに無機質充填材が混入されているので、無機質充填材の充填効果により、熱寸法変化率が更に低減された化粧材基材を得ることができる。
【００５６】
請求項４の発明に係る化粧材基材によると、木質系砕片−合成樹脂複合材シートに、カルボン酸変性ポリオレフィンが混入されているので、木質系砕片と合成樹脂との混合状態が一層良好な化粧材基材を得ることができ、熱寸法変化率も更に改善することができる。
【００５７】
請求項５の発明に係る化粧材によると、請求項１乃至４に記載の化粧材基材の表面側に、化粧単板、化粧紙、化粧樹脂シート等からなる化粧層を設けているので、表面の装飾保護性を高めるとともに、化粧層に熱変化による亀裂、剥離等の不具合が発生するのを防止することができる。
【００５８】
請求項６の発明に係る化粧材によると、化粧材基材の裏面側に基板が接着されているので、前記化粧材基材の諸効果に加えて、化粧材自体の諸強度を高めることができるとともに、表面の平滑性が多少悪い等表面状態に劣る基板であっても、その影響が化粧層に現出することなく良好な外観に形成することができる。
【００５９】
請求項７の発明に係る床材によると、請求項５に記載の化粧材の裏面側に緩衝材が貼着されており、また、請求項８の発明に係る床材によると、請求項６に記載の基板の裏面側に緩衝材が貼着されているので、前記化粧材の効果に加えて、いずれの場合も防音性と床下地への馴染み性を向上させることができる。
【００６０】
請求項９の発明に係る床材によると、請求項７の発明において、化粧材に裏面側に開口する多数の溝が形成されており、また、請求項１０の発明に係る床材によると、基板に裏面側に開口する多数の溝が形成されているので、いずれの場合も防音性と床下地への馴染み性を一層向上させることができる。
【００６１】
請求項１１の発明に係る床材によると、請求項５に記載の化粧材の化粧材基材の内部、又は請求項６に記載の化粧材の基板の内部に、電気式又は温水式の暖房装置が組み込まれているので、昇温時にあっても熱寸法変化率が小さく、化粧層や床板同士の接合部等に生じ易い不具合の発生が防止された暖房用に適した床材とすることができる。
【図面の簡単な説明】
【図１】本発明の実施形態である化粧材基材（Ａ）を示す断面図である。
【図２】本発明の実施形態である化粧材（Ｂ）を示す断面図である。
【図３】本発明の実施形態である床材（Ｃ）を示す断面図である。
【図４】本発明の他の実施形態である床材（Ｄ）を示す断面図である。
【図５】本発明の他の実施形態である床材（Ｅ）を示す断面図である。
【図６】本発明の他の実施形態である床材（Ｆ）を示す断面図である。
【符号の説明】
（Ａ）                  化粧材基材
（Ｂ）                  化粧材
（Ｃ）〜（Ｆ）          床材
（１）（１ａ）（１ｂ）  複合材シート
（２）                  化粧層
（３）                  裏溝
（４）                  緩衝材
（５）                  基板
（６）                  温水パイプ収容溝
（７）                  均熱板
【図１】
2004181881.tif 000005
【図２】
2004181881.tif 000006
【図３】
2004181881.tif 000007
【図４】
2004181881.tif 000008
【図５】
2004181881.tif 000009
【図６】
2004181881.tif 000010